ディスプレイパネルの前面に配置される光学フィルタであって、最前面に視感平均反射率が2以下、かつ視感平均拡散反射率が0.24未満の反射防止フィルムを有することを特徴とするディスプレイ用光学フィルタ。コントラスト向上フィルムを有し、前記コントラスト向上フィルムの前面に前記反射防止フィルムが積層されている請求項1記載のディスプレイ用光学フィルタ。プラズマディスプレイ用光学フィルタである請求項1または2記載のディスプレイ用光学フィルタ。ディスプレイパネルと、前記ディスプレイパネルの前面に配置されるディスプレイ用光学フィルタとを有するディスプレイ装置であって、前記ディスプレイ用光学フィルタが請求項1乃至3のいずれか1項記載のディスプレイ用光学フィルタであることを特徴とするディスプレイ装置。上記したように、反射防止フィルムについては、防眩フィルムに比べて表示画面が白茶けて見える現象の発生が少ない。しかしながら、プラズマディスプレイ装置等のディスプレイ装置については、表示画面への映り込みの抑制に加えて、よりコントラストが高く鮮明な映像が得られるものが求められている。すなわち、反射防止フィルムにおいても、黒表示等を行ったときに外光によって表示画面が僅かに白茶けて見える現象が発生することがあり、このような現象の発生を抑制してよりコントラストが高く鮮明な映像とすることが求められている。本発明は、上記課題を解決するためになされたものであって、コントラストが高く鮮明な映像が得られるディスプレイ用光学フィルタの提供を目的とする。また、本発明は、コントラストが高く鮮明な映像を得られるディスプレイ装置の提供を目的とする。本発明のディスプレイ用光学フィルタは、ディスプレイパネルの前面に配置される光学フィルタであって、最前面に視感平均反射率が2以下、かつ視感平均拡散反射率が0.24未満の反射防止フィルムを有することを特徴とする。本発明のディスプレイ装置は、ディスプレイパネルと、前記ディスプレイパネルの前面に配置されるディスプレイ用光学フィルタとを有するディスプレイ装置であって、前記ディスプレイ用光学フィルタが上記した本発明のディスプレイ用光学フィルタであることを特徴とする。本発明のディスプレイ用光学フィルタによれば、最前面に視感平均反射率が2以下、かつ視感平均拡散反射率が0.24未満の反射防止フィルムを配置することで、ディスプレイ装置に用いたときにコントラストが高く鮮明な映像を得ることができる。また、本発明のディスプレイ装置によれば、このようなディスプレイ用光学フィルタを表示パネルの前面に配置することで、コントラストが高く鮮明な映像を得ることができる。以下、本発明のディスプレイ用光学フィルタ、ディスプレイ装置について説明する。なお、以下ではディスプレイ用光学フィルタを単に光学フィルタと記す。図1は、光学フィルタ、ディスプレイ装置の一実施形態を示す断面図である。光学フィルタ1は、例えばディスプレイパネル2の前面に配置されてディスプレイ装置3を構成する。この場合の光学フィルタ1は透明基板11を有するものであり、この透明基板11に粘着層12を介して1または2以上の機能性フィルム13が貼り合わされることにより積層される。このうち最前面、すなわち視聴者側図中、左側の最表面に配置される機能性フィルム13が、視感平均反射率が2以下、かつ視感平均拡散反射率が0.24未満である反射防止フィルムとされる。光学フィルタ1としては、図2に示すようにディスプレイパネル2の前面に直接貼り合わされてディスプレイ装置3を構成するものでもよい。この光学フィルタ1についても、ディスプレイパネル2の前面に粘着層12を介して1または2以上の機能性フィルム13が貼り合わされることにより積層される。このうち最前面に配置される機能性フィルム13が、視感平均反射率が2以下、かつ視感平均拡散反射率が0.24未満である反射防止フィルムとされる。ここで、視感平均拡散反射率は、以下のようにして得られるSCEspecularcomponentexcludeと定義する。すなわち、拡散反射率測定用サンプルについて、分光測色計コニカミノルタ社製、商品名CM2600dを用いて分光拡散反射スペクトルを測定する。続いて、JISZ87015.2.1反射による物体中の三刺激値に則り、光源にC光源を用いてYを算出し、これを視感平均拡散反射率SCEと定義する。また、視感平均反射率は、以下のようにして得られるYの値と定義する。すなわち、平均反射率測定用サンプルについて、分光光度計島津製作所製、Solid-Spec3700を用いて分光絶対反射スペクトル反射角5°を測定する。続いて、JISZ87015.2.1反射による物体中の三刺激値に則り、光源にC光源を用いてYを算出し、これを視感平均反射率と定義する。視感平均透過率については、分光光度計島津製作所製、Solid-Spec3700を用いて透過スペクトルを測定し、JISZ87015.2.1反射による物体中の三刺激値に則り、光源にC光源を用いてYを算出する。これを視感平均透過率と定義する。なお、本明細書において、視感平均拡散反射率、視感平均反射率および視感平均透過率は上記定義と上記測定方法で算出したものとする。最前面に配置される反射防止フィルムの視感平均反射率を2以下とすることで、表示画面への映り込みを有効に抑制できる。また、視感平均拡散反射率を0.24未満とすることで、表示画面が白茶けて見える現象の発生を抑制でき、コントラストが高く鮮明な映像を得ることができる。視感平均反射率は、表示画面への映り込みを効果的に抑制する観点から、1.7以下が好ましく、1.5以下がより好ましい。視感平均反射率は表示画面への映り込みを抑制する観点からは小さいほど好ましいが、視感平均反射率が小さくなると視感平均拡散反射率が大きくなる場合等があることから、例えば0.1以上が好ましい。視感平均拡散反射率は、表示画面が白茶けて見える現象の発生を効果的に抑制し、コントラストが高く鮮明な映像を得る観点から、0.20以下が好ましく、0.15以下がより好ましい。視感平均拡散反射率の下限値は必ずしも限定されないが、通常、0.05程度である。透明基板11は、可視光領域の光を透過し得る材料からなるものであればよく、例えば、ガラス板風冷強化ガラス板、化学強化ガラス板等の強化ガラス板を含む。、ポリエチレンテレフタレート板、ポリブチレンテレフタレート板等のポリエステル系樹脂板、トリアセチルセルロース板等のセルロース系樹脂板、アクリル系樹脂板、またはポリカーボネート系樹脂板が挙げられる。十分な剛性を有すること、ディスプレイパネル2から発せられる熱に対して変形がほとんどないこと、質感等の外観に優れること等の理由から、ガラス板が好適に用いられる。透明基板11の厚さは、0.5~4mmが好ましく、0.7~3.2mmがより好ましい。透明基板11の厚さを上記範囲とすることで、強度を確保し、製造工程における損傷等を抑制でき、重量の増加も抑制できる。粘着層12は、例えば、アクリル系粘着剤、シリコーン系粘着剤、ブタジエン系粘着剤、ウレタン系粘着剤等からなり、好ましくはアクリル系粘着剤からなる。アクリル系粘着剤は、アクリル系単量体単位を主成分として含む重合体からなる。アクリル系単量体としては、メタアクリル酸、イタコン酸、無水マレイン酸、無水フマル酸、クロトン酸、これらのアルキルエステルが挙げられる。ここで、メタアクリル酸は、アクリル酸及びメタクリル酸を総称するものとして使用する。粘着層12には、透過可視光の色調を改善するために可視光の特定波長域の一部を吸収する色調補正色素を含有させることができる。また、粘着層12には、近赤外光を遮蔽するために近赤外光を吸収する近赤外線吸収色素を含有させることができる。色調補正色素としては、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系等の周知の有機顔料および有機染料、無機顔料が挙げられる。色調補正色素の中でも、耐候性等が良好な色素、例えば、アンスラキノン系色素、キノフタロン系色素、およびテトラアザポルフィリン系色素から選ばれる1種または2種以上を組み合わせて用いることが好ましい。また、アンスラキノン系色素、およびテトラアザポルフィリン系色素から選ばれる1種または2種以上を組み合わせて用いることがより好ましい。アンスラキノン系色素アンスラキノン系色素としては、例えば式1、2で表される化合物が好ましい。式中、R1~R8は、それぞれ独立に水素原子、塩素原子、フッ素原子、臭素原子、シアノ基、ベンジル基、水酸基、炭素数1~12のアルキル基、1以上の水素原子がフッ素原子、臭素原子または塩素原子に置換されている炭素数1~12のアルキル基、フェニル基、1以上の水素原子がフッ素原子、臭素原子または塩素原子に置換されているフェニル基、炭素数1~12のアルコキシル基、1以上の水素原子がフッ素原子、臭素原子または塩素原子に置換されている炭素数1~12のアルコキシル基、-CO-Rhただし、Rhは炭素数1~8のアルキル基、フェニル基、ベンジル基、シクロヘキシル基、シクロヘキシルメチル基、1-ナフチル基または2-ナフチル基のいずれかである。、-S-Riただし、Riは炭素数1~8のアルキル基、フェニル基、ベンジル基、シクロヘキシル基、シクロヘキシルメチル基、1-ナフチル基または2-ナフチル基のいずれかである。または-NH-Phただし、Phは、フェニル基または、1以上の水素原子が炭素数1~10のアルキル基および炭素数1~10のアルコキシル基のいずれかに置換されているフェニル基。のいずれかである。式1で表される化合物のうち、R8は-NH-Phただし、Phは、フェニル基、または1以上の水素原子が炭素数1~10のアルキル基および炭素数1~10のアルコキシル基のいずれかに置換されているフェニル基。が好ましい。また、R1、R4、R5、およびR6は、1つの基は、水酸基、フェニル基、および1以上の水素原子がフッ素原子、臭素原子または塩素原子に置換されているフェニル基から選ばれる1つであり、残りの3つの基は水素原子が好ましい。R2、R3、R7は水素原子が好ましい。置換基が上記したものである化合物であると、溶剤への溶解性が優れるので好ましい。式中、R9~R22は、それぞれ独立に水素原子、塩素原子、フッ素原子、臭素原子、シアノ基、ベンジル基、炭素数1~12のアルキル基、1以上の水素原子がフッ素原子、臭素原子または塩素原子に置換されている炭素数1~12のアルキル基、フェニル基、1以上の水素原子がフッ素原子、臭素原子または塩素原子に置換されているフェニル基、炭素数1~12のアルコキシル基、1以上の水素原子がフッ素原子、臭素原子または塩素原子に置換されているアルコキシル基、-CO-Rjただし、Rjは炭素数1~8のアルキル基、フェニル基、ベンジル基、シクロヘキシル基、シクロヘキシルメチル基、1-ナフチル基または2-ナフチル基のいずれかである。、-S-Rkただし、Rkは炭素数1~8のアルキル基、フェニル基、ベンジル基、シクロヘキシル基、シクロヘキシルメチル基、1-ナフチル基または2-ナフチル基のいずれかである。または-NH-Phただし、Phは、フェニル基または、1以上の水素原子が炭素数1~10のアルキル基および炭素数1~10のアルコキシル基のいずれかに置換されているフェニル基。のいずれかである。アンスラキノン系色素としては、式1で表される化合物が溶剤への溶解性の観点で好ましい。式1で表されるアンスラキノン系色素として、例えば、日本化薬社製商品名カヤセットVioletA-R、カヤセットBlueN、カヤセットBlueFR、カヤセットGreenA-B等が挙げられる。テトラアザポルフィリン系色素また、テトラアザポルフィリン系色素としては式3で表される化合物が好ましい。式中、R23~R30は、それぞれ独立に水素原子、塩素原子、フッ素原子、臭素原子、シアノ基、ベンジル基、1以上の水素原子がフッ素原子、臭素原子または塩素原子に置換されているベンジル基、フェニル基、1以上の水素原子がフッ素原子、臭素原子または塩素原子に置換されているフェニル基、炭素数1~10のアルキル基、1以上の水素原子がフッ素原子、臭素原子または塩素原子に置換されている炭素数1~10のアルキル基、炭素数1~10のアルコキシル基または1以上の水素原子がフッ素原子、臭素原子または塩素原子に置換されている炭素数1~10のアルコキシル基のいずれかである。M1は、Cu、Ni、Zn、Pd、Pt、VO、CoおよびMgのいずれかである。R23~R30は、溶剤への溶解性の観点から炭素数1~6のアルキル基が好ましい。M1は、CuまたはVOが好ましい。式3で表されるテトラアザポルフィリン系色素としては、例えば、山田化学社製商品名TAP-2TAP-18TAP-45等が挙げられる。テトラアザポルフィリン系色素は、プラズマディスプレイパネルPDPが発する波長590nm付近のオレンジ色の不要光を効率的に吸収できるため好ましく使用できる。また、耐久性の観点からは、アンスラキノン系色素が好ましい。テトラアザポルフィリン系色素およびアンスラキノン系色素を組み合わせて用いることがより好ましい。近赤外線吸収色素としては、ポリメチン系色素、フタロシアニン系色素、ナフタロシアニン系色素、アミニウム系色素、イモニウム系色素、ジイモニウム系色素、アンスラキノン系色素、ジチオール金属錯体系色素、ナフトキノン系色素、インドールフェノール系色素、アゾ系色素、トリアリルメタン系色素、酸化タングステン系色素等が挙げられる。熱線吸収や電子機器のノイズ防止の用途には、最大吸収波長が750~1100nmである近赤外線吸収色素が好ましく、アミニウム系色素、フタロシアニン系色素、ナフタロシアニン系色素、ジイモニウム系色素、酸化タングステン系色素が特に好ましい。近赤外線吸収色素は1種類としてもよいし、2種以上を混合して用いてもよい。近赤外線吸収色素の耐久性の観点から、1種類のみまたは2種以上のフタロシアニン系色素を組み合わせて用いることが好ましい。また、耐久性の観点に加え、近赤外線を充分にかつ効率的に吸収できることから、2種以上のフタロシアニン系色素を組み合わせて用いることがより好ましい。また、ジイモニウム系色素も近赤外線を効率的に吸収できることから好ましい。ジイモニウム系色素ジイモニウム系色素としては、式4で表される化合物が好ましい。式中、R31~R38は、それぞれ独立に水素原子、アルキル基、置換基を有するアルキル基、アルケニル基、置換基を有するアルケニル基、アリール基、置換基を有するアリール基、アルキニル基または置換基を有するアルキニル基を表し、Z-は陰イオンを表すR31~R38において、アルキル基としては、例えば、メチル基、エチル基、n-プロピル基、イソプロピル基、n-ブチル基、第二ブチル基、イソブチル基、第三ブチル基、n-ペンチル基、第三ペンチル基、n-ヘキシル基、n-オクチル基、または第三オクチル基等が挙げられる。該アルキル基はアルコキシカルボニル基、ヒドロキシル基、スルホ基、またはカルボキシル基等の置換基を有してもよい。アルケニル基としては、例えば、ビニル基、プロペニル基、ブテニル基、ペンテニル基、ヘキセニル基、ヘプテニル基、またはオクテニル基等が挙げられる。該アルケニル基は、ヒドロキシル基、カルボキシ基等の置換基を有してもよい。アリール基としては、例えば、ベンジル基、p-クロロベンジル基、p-メチルベンジル基、2-フェニルメチル基、2-フェニルプロピル基、3-フェニルプロピル基、α-ナフチルメチル基、またはβ-ナフチルエチル基等が挙げられる。該アリール基は、ヒドロキシル基、カルボキシ基等の置換基を有してもよい。アルキニル基としては、例えば、プロピニル基、ブチニル基、2-クロロブチニル基、ペンチニル基、またはヘキシニル基等が挙げられる。該アルキニル基は、ヒドロキシル基、カルボキシ基等の置換基を有してもよい。R31~R38は、n-ブチル基またはイソブチル基が好ましい。n-ブチル基またはイソブチル基の場合、湿気に対する耐久性が優れるために好ましい。特にイソブチル基が好ましい。Z-は、塩素イオン、臭素イオン、ヨウ素イオン、過塩素酸イオン、過ヨウ素酸イオン、硝酸イオン、ベンゼンスルホン酸イオン、P-トルエンスルホン酸イオン、メチル硫酸イオン、エチル硫酸イオン、プロピル硫酸イオン、テトラフルオロホウ酸イオン、テトラフェニルホウ酸イオン、ヘキサフルオリン酸イオン、ベンゼンスルフィン酸イオン、酢酸イオン、トリフルオロ酢酸イオン、プロピオン酢酸イオン、安息香酸イオン、シュウ酸イオン、コハク酸イオン、マロン酸イオン、オレイン酸イオン、ステアリン酸イオン、クエン酸イオン、一水素二リン酸イオン、二水素一リン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、ジルコン酸イオン、RfSO22N-またはRfSO23C-[Rfは炭素数1~4のフルオロアルキル基を表す]等の陰イオンを表す。これらの陰イオンのうち、過塩素酸イオン、ヨウ素イオン、テトラフルオロホウ酸イオン、ヘキサフルオロリン酸イオン、ヘキサフルオロアンチモン酸イオン、トリフルオロメタンスルホン酸イオン、RfSO22N-、RfSO23C-が好ましく、特にRfSO22N-、RfSO23C-が熱安定性に最も優れるため好ましい。フタロシアニン系色素フタロシアニン系色素としては、フタロシアニン骨格式5参照を有する化合物であれば特に制限されない。式5中のM2は、Cu、Ni、Zn、Pd、Pt、VO、CoおよびMgのいずれかであり、CuまたはVOが好ましい。フタロシアニン系色素の中でも、粘着剤組成物の近赤外線吸収性が高くなることから、800~1100nmに極大吸収波長を有する近赤外線吸収色素が好ましい。800~1100nmに極大吸収波長を有するフタロシアニン系色素としては、例えば、日本触媒社製、商品名イーエクスカラーIR-12、商品名イーエクスカラーIR-14、商品名TX-EX-906B、商品名TX-EX-910B等の市販品が挙げられる。酸化タングステン系色素酸化タングステン系色素は、WrOsただし、2.2≦s/r≦2.999である。で表される酸化タングステン微粒子、またはAtWuOvただし、AはH、He、アルカリ金属、アルカリ土類金属、希土類元素、Mg、Zr、Cr、Mn、Fe、Ru、Co、Rh、Ir、Ni、Pd、Pt、Cu、Ag、Au、Zn、Cd、Al、Ga、In、Tl、Si、Ge、Sn、Pb、Sb、B、F、P、S、Se、Br、Te、Ti、Nb、V、Mo、Ta、Re、Be、Hf、Os、Bi、Iのうちから選択される元素、0001≦t/u≦1.1、22≦v/u≦30である。で表される複合タングステン酸化物微粒子が好ましい。反射防止フィルムは、透明基体と、この透明基体上に形成された反射防止層とを有する。透明基体は、ポリエチレンテレフタレート、ポリエーテルサルフォン、ポリスチレン、ポリエチレンナフタレート、ポリアリレート、ポリエーテルエーテルケトン、ポリカーボネート、ポリエチレン、ポリプロピレン、ナイロン6等のポリアミド、ポリイミド、トリアセチルセルロース等のセルロース系樹脂、ポリウレタン、ポリテトラフルオロエチレン等のフッ素系樹脂、ポリ塩化ビニル等のビニル化合物、ポリアクリル酸、ポリアクリル酸エステル、ポリアクリロニトリル、ビニル化合物の付加重合体、ポリメタクリル酸、ポリメタクリル酸エステル、ポリ塩化ビニリデン等のビニリデン化合物、フッ化ビニリデン/トリフルオロエチレン共重合体、エチレン/酢酸ビニル共重合体等のビニル化合物またはフッ素系化合物の共重合体、ポリエチレンオキシド等のポリエーテル、エポキシ樹脂、ポリビニルアルコール、ポリビニルブチラール等を用いることができるがこれらに限定されるものではなく、機械的強度や寸法安定性に優れるものであれば良い。上記した透明基体の中でも、複屈折が少なく、透明性が良好であることから、トリアセチルセルロースが特に好ましい。トリアセチルセルロースフィルムの屈折率は約1.50であって、他の透明基体と比較して屈折率が低い。例えば、透明基体として広範に用いられるポリエチレンテレフタレートフィルムは1.60程度である。透明基体の厚さは、10~500μmが好ましく、30~300μmがより好ましく、50~200μmがさらに好ましい。透明基体の厚さを10μm以上とすることで、製造時における破れなどの破損を効果的に抑制できる。また、透明基体の厚さを500μm以下とすることで、加工性が向上し、また可視光線透過率も高くなるために好ましい。反射防止層としては、視感平均反射率が2以下、かつ視感平均拡散反射率が0.24未満となるものであれば特に限定されないが、例えば、電離放射線硬化型材料と低屈折率粒子とを少なくとも含有する塗液を塗布し、硬化させた塗膜が挙げられる。電離放射線硬化型材料としては、アクリル系材料を用いることができる。アクリル系材料としては、単官能のメタアクリレート化合物、多価アルコールのアクリル酸またはメタクリル酸エステルのような多官能のメタアクリレート化合物、ジイソシアネートと多価アルコールおよびアクリル酸またはメタクリル酸のヒドロキシエステル等から合成されるような単官能または多官能のウレタンメタアクリレート化合物を使用できる。これらの他にも、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を使用できる。単官能のメタアクリレート化合物としては、例えば、2-ヒドロキシエチルメタアクリレート、2-ヒドロキシプロピルメタアクリレート、2-ヒドロキシブチルメタアクリレート、n-ブチルメタアクリレート、イソブチルメタアクリレート、t-ブチルメタアクリレート、グリシジルメタアクリレート、アクリロイルモルフォリン、N-ビニルピロリドン、テトラヒドロフルフリールアクリレート、シクロヘキシルメタアクリレート、2-エチルヘキシルメタアクリレート、イソボルニルメタアクリレート、イソデシルメタアクリレート、ラウリルメタアクリレート、トリデシルメタアクリレート、セチルメタアクリレート、ステアリルメタアクリレート、ベンジルメタアクリレート、2-エトキシエチルメタアクリレート、3-メトキシブチルメタアクリレート、エチルカルビトールメタアクリレート、リン酸メタアクリレート、エチレンオキサイド変性リン酸メタアクリレート、フェノキシメタアクリレート、エチレンオキサイド変性フェノキシメタアクリレート、プロピレンオキサイド変性フェノキシメタアクリレート、ノニルフェノールメタアクリレート、エチレンオキサイド変性ノニルフェノールメタアクリレート、プロピレンオキサイド変性ノニルフェノールメタアクリレート、メトキシジエチレングリコールメタアクリレート、メトキシポリチレングリコールメタアクリレート、メトキシプロピレングリコールメタアクリレート、2-メタアクリロイルオキシエチル-2-ヒドロキシプロピルフタレート、2-ヒドロキシ-3-フェノキシプロピルメタアクリレート、2-メタアクリロイルオキシエチルハイドロゲンフタレート、2-メタアクリロイルオキシプロピルハイドロゲンフタレート、2-メタアクリロイルオキシプロピルヘキサヒドロハイドロゲンフタレート、2-メタアクリロイルオキシプロピルテトラヒドロハイドロゲンフタレート、ジメチルアミノエチルメタアクリレート、トリフルオロエチルメタアクリレート、テトラフルオロプロピルメタアクリレート、ヘキサフルオロプロピルメタアクリレート、オクタフルオロプロピルメタアクリレート、オクタフルオロプロピルメタアクリレート、2-アダマンタンおよびアダマンタンジオールから誘導される1価のモノメタアクリレートを有するアダマンチルアクリレートなどのアダマンタン誘導体モノメタアクリレート等が挙げられる。2官能のメタアクリレート化合物としては、例えば、エチレングリコールジメタアクリレート、ジエチレングリコールジメタアクリレート、ブタンジオールジメタアクリレート、ヘキサンジオールジメタアクリレート、ノナンジオールジメタアクリレート、エトキシ化ヘキサンジオールジメタアクリレート、プロポキシ化ヘキサンジオールジメタアクリレート、ジエチレングリコールジメタアクリレート、ポリエチレングリコールジメタアクリレート、トリプロピレングリコールジメタアクリレート、ポリプロピレングリコールジメタアクリレート、ネオペンチルグリコールジメタアクリレート、エトキシ化ネオペンチルグリコールジメタアクリレート、トリプロピレングリコールジメタアクリレート、ヒドロキシピバリン酸ネオペンチルグリコールジメタアクリレートなどのジメタアクリレート等が挙げられる。3官能以上のメタアクリレート化合物としては、例えば、トリメチロールプロパントリメタアクリレート、エトキシ化トリメチロールプロパントリメタアクリレート、プロポキシ化トリメチロールプロパントリメタアクリレート、トリス2-ヒドロキシエチルイソシアヌレートトリメタアクリレート、グリセリントリメタアクリレート等のトリメタアクリレート、ペンタエリスリトールトリメタアクリレート、ジペンタエリスリトールトリメタアクリレート、ジトリメチロールプロパントリメタアクリレート等の3官能のメタアクリレート化合物や、ペンタエリスリトールテトラメタアクリレート、ジトリメチロールプロパンテトラメタアクリレート、ジペンタエリスリトールテトラメタアクリレート、ジペンタエリスリトールペンタメタアクリレート、ジトリメチロールプロパンペンタメタアクリレート、ジペンタエリスリトールヘキサメタアクリレート、ジトリメチロールプロパンヘキサメタアクリレート等の3官能以上の多官能メタアクリレート化合物や、これらメタアクリレートの一部をアルキル基やε-カプロラクトンで置換した多官能メタアクリレート化合物等が挙げられる。低屈折率粒子としては、例えば、LiF、MgF、3NaFAlF3もしくはAlF3いずれも、屈折率1.4、または、Na3AlF6氷晶石、屈折率1.33等の低屈折材料からなるものが用いられる。また、低屈折率粒子としては、内部に空隙を有するものも好適に用いられる。内部に空隙を有する粒子によれば、空隙部分を空気の屈折率≒1にでき、非常に低い屈折率が得られる。具体的には、内部に空隙を有するシリカ粒子が挙げられる。低屈折率粒子の平均粒径は1~100nmが好ましい。低屈折率粒子の平均粒径を100nm以下とすることで、レイリー散乱によって光が著しく反射されることによる反射防止層の白化を抑制し、透明性の低下を抑制できる。一方、低屈折率粒子の平均粒径を1nm以上とすることで、反射防止層における粒子の凝集による粒子の不均一性等を抑制できる。なお、平均粒径とは、溶液中の粒子を動的光散乱方法で測定し、粒径分布を累積分布で表したときの50粒径d50メジアン径を意味する。低屈折率粒子の含有量は、電離放射線硬化型材料100質量部に対して、40~70質量部が好ましい。低屈折率粒子の含有量を40質量部以上とすることで、視感平均反射率を2以下にできる。また、低屈折率粒子の含有量を70質量部以下とすることで、耐擦傷性等の機械的特性を確保できる。内部に空隙を有するシリカ粒子としては、例えば多孔質シリカ粒子やシェル殻構造を有するシリカ粒子が用いられる。空隙は20~80nmが好ましい。空隙を80nm以下とすることで、十分な耐擦傷性が得られ、最前面に設けられる反射防止フィルムに好適なものとなる。一方、空隙を20nm以上とすることで、屈折率を1.45未満にでき、視感平均反射率を2以下にできる。塗液には、照射される電離放射線等に応じて光重合開始剤が添加される。光重合開始剤としては、紫外線等が照射された際にラジカルを発生するものであり、アセトフェノン類、ベンゾイン類、ベンゾフェノン類、ホスフィンオキシド類、ケタール類、アントラキノン類、チオキサントン類が挙げられる。光重合開始剤の添加量は、電離放射線硬化型材料100質量部に対して0.1~10質量部が好ましく、1~7質量部がより好ましい。また、塗液には、必要に応じて溶媒が添加される。溶媒としては、トルエン、キシレン、シクロヘキサン、シクロヘキシルベンゼンなどの芳香族炭化水素類、n-ヘキサンなどの炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソールおよびフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等のケトン類、また蟻酸エチル、蟻酸プロピル、蟻酸n-ペンチル、酢酸メチル、酢酸エチル、プロピオン酸メチル、プロピオン酸エチル、酢酸n-ペンチル、およびγ-プチロラクトン等のエステル類、さらには、メチルセロソルブ、セロソルブ、ブチルセロソルブ、セロソルブアセテート等のセロソルブ類、メタノール、エタノール、イソプロピルアルコール等のアルコール類の中から塗工適正等を考慮して適宜選択される。さらに、塗液には、添加剤として、表面調整剤、屈折率調整剤、密着性向上剤、硬化剤等を加えることができる。反射防止層は、電離放射線硬化型材料と低屈折率シリカ粒子とを含む塗液を透明基体に塗布し、乾燥させた後、電離放射線の照射により塗膜を硬化させて形成される。反射防止層の表面粗さRaは0.3~1.5nmの範囲内が好ましい。表面粗さRaを0.3~1.5nm以下とすることで、特に表示画面が白茶けて見える現象の発生を抑制し、コントラストが高く鮮明な映像が得られる。なお、表面粗さRaは、走査型プローブ顕微鏡を用いて測定される。電離放射線としては、紫外線、電子線、あるいはガンマ線等が用いられる。電離放射線として電子線あるいはガンマ線を用いた場合、必ずしも光重合開始剤や光開始助剤を含有する必要はない。紫外線を発生する光源としては、低圧水銀灯、中圧水銀灯、高圧水銀灯、カーボンアーク灯、メタルハライドランプ、キセノンランプ、無電極放電管等が用いられる。また、電子線としては、コックロフトワルト型、バンデグラフ型、共振変圧型、絶縁コア変圧器型、直線型、ダイナミトロン型、高周波型等の各種電子線加速器から放出される電子線が用いられる。反射防止層はハードコート層等の他の機能層を介して透明基体に形成されてもよい。ハードコート層は、透明基体の表面硬度を高くして耐擦傷性等を向上できるとともに、透明基体の屈曲に伴う反射防止層におけるクラックの発生を抑制し、反射防止フィルムの機械的強度を改善できる。ハードコート層としては、例えば電離放射線硬化型材料を含有する塗液からなる塗膜が好適に用いられる。電離放射線硬化型材料としては、反射防止層の形成に用いられる電離放射線硬化型材料と同様のものが挙げられる。塗液には、必要に応じて、光重合開始剤、溶媒が添加される。光重合開始剤、溶媒としては、反射防止層の形成に用いられる光重合開始剤、溶媒と同様のものが挙げられる。また、塗液には、添加剤として、表面調整剤、屈折率調整剤、密着性向上剤、硬化剤等を加えることができる。視感平均反射率が2以下、かつ視感平均拡散反射率が0.24未満である反射防止フィルムとしては、市販されているものを使用でき、このようなものとしては、大日本印刷社製の商品名PET-AR5、日油社製の商品名リアルック1700、東レ社製の商品名SF6100、SF8200、有沢製作所社製の商品名DA7600等が挙げられる。反射防止フィルム以外の他の機能性フィルムとしては、例えば、電磁波遮蔽フィルム、コントラスト向上フィルム、防眩フィルムアンチグレアフィルム、色調補正フィルム、近赤外線遮蔽フィルム等が挙げられる。電磁波遮蔽フィルムは、例えば、透明基体と、この透明基体上に形成された電磁波遮蔽層とを有する。透明基体としては、反射防止フィルムの透明基体と同様なものが挙げられる。電磁波遮蔽層としては、例えば金属メッシュ層が挙げられる。金属メッシュ層は、通常、透明フィルム上に銅箔を貼り合わせた後、この銅箔をメッシュ状に加工することにより、または銅や銀などの導電性インクを透明フィルム上にメッシュ状に印刷することにより形成される。また、電磁波遮蔽層としては、例えば透明フィルム上にスパッタ法等により金属酸化物層と金属層とを交互に積層したものが挙げられる。金属酸化物層は、例えば、インジウムとスズとの酸化物、チタンと亜鉛との酸化物、アルミニウムと亜鉛との酸化物、またはニオブの酸化物からなり、金属層は、例えば、銀、または銀合金からなる。コントラスト向上フィルムは、外光によるコントラストの低下を抑制するために設けられ、例えば、透明基体と、この透明基体上に形成されたコントラスト向上層とを有する。透明基体としては、反射防止フィルムの透明基体と同様なものが挙げられる。コントラスト向上層は、例えば、水平方向に延び、かつ互いに平行に配置される複数の透光性領域と、これら透光性領域間に配置される暗色部とを有する。透光性領域および暗色部は、例えば、電離放射線硬化型材料および光重合開始剤を含有する組成物の硬化物からなる。暗色部は、三角形状、正方形状、長方形状、略台形状等の断面形状を有し、上記した電離放射線硬化型材料や光重合開始剤に加えて暗色粒子を含有する組成物の硬化物からなる。このようなコントラスト向上層によれば、暗色粒子を含有する暗色部によって外光を吸収することで、表示画像のコントラストを向上させることができる。また、透光性領域には暗色粒子が含有されていないことから、光透過性は低下せず、表示画像が暗くなることによる視認性の低下も抑制できる。防眩フィルムアンチグレアフィルムは、例えば、透明基体と、この透明基体上に形成された凹凸構造を有する防眩層とから構成される。防眩層は、表面に設けられた凹凸構造により、この表面に映る反射像を拡散させて輪郭をぼかす効果を有するとともに、正面方向から見たときのニュートンリングの発生を抑制する効果を有する。色調補正フィルムは、可視光の特定波長域の一部を吸収し、透過可視光の色調を改善するために設けられ、色調補正色素を含有するものが挙げられる。色調補正色素としては、粘着層12に含有される色調補正色素と同様なものが挙げられ、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系等の周知の有機顔料および有機染料、無機顔料が挙げられる。近赤外線遮蔽フィルムは、近赤外光を遮蔽するために設けられ、近赤外光を吸収する近赤外線吸収色素を含有するもの挙げられる。近赤外線吸収色素としては、粘着層12に含有される色調補正色素と同様なものが挙げられ、ポリメチン系色素、フタロシアニン系色素、ナフタロシアニン系色素、アミニウム系色素、イモニウム系色素、ジイモニウム系色素、アンスラキノン系色素、ジチオール金属錯体系色素、ナフトキノン系色素、インドールフェノール系色素、アゾ系色素、トリアリルメタン系色素、酸化タングステン系色素等が挙げられる。熱線吸収や電子機器のノイズ防止の用途には、最大吸収波長が750~1100nmである近赤外線吸収色素が好ましく、アミニウム系色素、フタロシアニン系色素、ナフタロシアニン系色素、ジイモニウム系色素、酸化タングステン系色素が特に好ましい。ディスプレイ装置3としては、液晶ディスプレイ装置、ELディスプレイ装置、プラズマディスプレイ装置等が挙げられる。これらの中でもプラズマディスプレイ装置、特にコントラスト向上フィルムを有するプラズマディスプレイ装置が好適なものとして挙げられる。一般に、コントラスト向上フィルムは表面が黒色に見え、この前面に反射防止フィルムを配置すると表示画面が白茶けて見えやすい。このためコントラスト向上フィルムを有するプラズマディスプレイ装置に本発明の光学フィルタ1を適用することで、より顕著にコントラストが高く鮮明な映像を得ることができる。以上、光学フィルタ、ディスプレイ装置について説明したが、光学フィルタとしては図示されたものに限られず、少なくとも最前面に視感平均反射率が2以下かつ視感平均拡散反射率が0.24未満の反射防止フィルムを有するものであればよく、透明基板の有無、反射防止フィルム以外の機能性フィルムの枚数や積層位置等は特に制限されない。以下、本発明の光学フィルタおよびディスプレイ装置について実施例を参照してより具体的に説明する。以下に示す例1~10のフィルムについて、視感平均反射率および視感平均拡散反射率SCE測定した。なお、例1~9のフィルムは透明基体の一方の主面に反射防止層が設けられたものであり、例10のフィルムは透明基体の一方の主面にハードコート層が設けられたものである。また、例1~例5が実施例に該当し、例6~例10が比較例に該当する。例1反射防止フィルム大日本印刷製、商品名PETAR5を使用した。例2反射防止フィルム日油製、商品名リアルック1700を使用した。例3反射防止フィルム東レ製、商品名SF6100を使用した。例4反射防止フィルム東レ製、商品名SF8200を使用した。例5反射防止フィルム有沢製作所製、商品名DA7600を使用した。例6反射防止フィルム日油製、商品名リアルック9900を使用した。例7反射防止フィルム日油製、商品名リアルック9800を使用した。例8反射防止フィルム日油製、商品名リアルック7800を使用した。例9反射防止フィルム日油製、商品名TX160を使用した。例10反射防止フィルムの代わりにハードコートフィルム有沢社製、商品名HC3300を使用した。サンプルは、反射防止層とハードコート層の位置関係が同一となるような構成で作製した。視感平均反射率測定フィルムの反射防止層またはハードコート層が形成されていない主面に透明アクリル粘着剤リンテック社製、厚さ25μmを貼りあわせ、さらに透明のソーダライムガラス片5cm角に貼り合わせた。その後、ガラス片のフィルムが貼り合わされていない面を黒ラッカースプレーにより均一に黒く塗工し、視感平均反射率測定用サンプルを作製した。視感平均反射率測定用サンプルについて、前記測定方法を用いて視感平均反射率を算出した。視感平均拡散反射率測定フィルムの反射防止層またはハードコート層が形成されていない主面に透明アクリル粘着剤リンテック社製、厚さ25μmを貼りあわせ、さらに黒色のアクリル板クラレ製、商品名コモグラスを貼りあわせ、視感平均拡散反射率SCE測定用サンプルを作製した。この拡散反射率測定用のサンプルについて、前記測定方法を用いて視感平均拡散反射率SCEを算出した。次に、例1~10のフィルムについて、以下に示すように黒さの評価および映り込みの評価を行った。結果を表1に示す。黒さの評価黒色のアクリル板にフィルムを貼り合わせた視感平均拡散反射率測定用サンプルを水平な台に置き、500lxの環境下で目視観察を行った。環境光にはF10光源を使用し、暗幕を映し込んだ状態で、サンプルの法線方向から45°の角度から目視観察を行った際、黒さが良好な場合を○、白茶けて黒が浮いて見える場合を×と評価した。映り込みの評価黒色のアクリル板にフィルムを貼り合わせた視感平均拡散反射率測定用サンプルを水平な台に置き、500lxの環境下で目視観察を行った。環境光にはF10光源を使用し、白幕を映し込んだ状態で、サンプルの法線方向から45°の角度から目視観察を行った際に、映り込みが抑制されたものを○、映り込みが発生したものを×と評価した。次に、以下に示すように例11~15の光学フィルタを作製した。なお、例11~13が実施例に該当し、例14、15が比較例に該当する。例14以外の光学フィルタについては、電磁波遮蔽フィルム凸版印刷社製、商品名TPN18A2-E4207とコントラスト向上フィルム大日本印刷社製、商品名CRFA0P51T48-4201とを透明アクリル粘着剤リンテック社製、厚さ25μmを介してこの順序で貼り合わせた。そして、このコントラスト向上フィルム上に以下に示す着色粘着剤付き反射防止フィルムを貼り合わせた。そして、オートクレーブで温度60°C、圧力0.95MPaで60分間処理することで、42インチのディスプレイ用光学フィルタを作製した。例14の光学フィルタについては、コントラスト向上フィルムを用いずに着色粘着剤付き反射防止フィルムを貼り合わせた以外は基本的に例14以外のディスプレイ用光学フィルタと同様にしてディスプレイ用光学フィルタを作製した。なお、反射防止フィルムには、例1大日本印刷社製、商品名PET-AR5、例6日油社製、商品名リアルック9900、または例9日油社製、商品名TX160のフィルムを用いた。着色粘着剤付き反射防止フィルム反射防止フィルムの反射防止層が形成されていない主面に、プラズマディスプレイの色補正および近赤外線吸収用の着色色素入りのアクリル樹脂製粘着剤厚さ25μmを積層し、着色粘着剤付き反射防止フィルムを作製した。着色色素には、ネオンカット色素山田化学社製、商品名TAP2、波長590nm付近に吸収極大を有する色素、色補正色素日本化薬社製、商品名KAYASORBVIOLETA-R、KAYASORBGREENA-B、および近赤外線吸収色素日本触媒社製、商品名IR-14、IR-20、IR-915等を使用した。着色色素の配合を調整することで、光学フィルタの視感平均透過率を調節した。なお、視感平均透過率の値は、前記測定方法を用いて算出した。次に、例11~15の光学フィルタについて、以下に示すように黒締まりの評価および映り込みの評価を行った。結果を表2に示す。黒締まりの評価プラズマディスプレイ装置パナソニック社製、商品名VT3、42インチの光学フィルタを除去し、例11~15の光学フィルタを反射防止フィルムが視聴者側、電磁波遮蔽フィルムがプラズマディスプレイパネル側を向くように、プラズマディスプレイパネル上に透明アクリル粘着剤を介して貼り合わせた。明所環境下F10光源、500lxにおいて、ディスプレイ装置の電源を消して、暗幕を映し込んだ状態で、ディスプレイの正面から黒締まりの目視観察を行った。例13の光学フィルタの結果を評価基準とし、黒締まりが例13の光学フィルタを設置した場合よりも良くなっている場合を○、さらに良くなっている場合を◎、悪化して白茶けて見えた場合を×と評価した。映り込みの評価黒締まりの評価と同様にして、例11~15の光学フィルタが貼り合わされたプラズマディスプレイ装置を用意した。明所環境下F10光源、500lxにおいて、ディスプレイ装置の電源を消して、白幕を映し込んだ状態で、ディスプレイの正面から映り込みの目視観察を行った。例13の光学フィルタの結果を評価基準とし、例13と同様に映り込みが抑制されたものを○、映り込みが発生したものを×と評価した。例11、12の結果の比較から明らかなように、光学フィルタの視感平均透過率を下げると黒の締まりが改善される。また、例12、13の結果の比較から明らかなように、光学フィルタの視感平均透過率が同じであってもコントラスト向上フィルムを有すると黒の締まりが改善される。さらに例14の結果から明らかなように、視感平均透過率が低くても視感平均拡散反射率SCEの値の高い反射防止フィルムを最表面に設置すると黒締まりは良くならない。例15の結果から明らかなように、SCE値の小さなフィルムを用いることで黒締まりは改善されるが、反射率が高いために外像が映り込んでしまい、ディスプレイ用光学フィルタには適さないことがわかる。